(57)【要約】【課題】本発明は、低温硬化性とエンジニアリングプラスチック（特にＬＣＰ）に対する接着性とを兼ね備えたカチオン硬化性接着剤組成物を提供することを目的とする。【解決手段】（Ａ）成分：脂環式エポキシ樹脂および水素化エポキシ樹脂からなる群より選択される少なくとも１種を含むカチオン重合性樹脂、（Ｂ）成分：熱カチオン重合開始剤、ならびに（Ｃ）成分のジエン系ゴムおよび（メタ）アクリルゴム（シリコーン・アクリル共重合体を除く）からなる群より選択される少なくとも１種を含むゴムフィラーまたはスチレン系フィラーの少なくとも一方を含むことを特徴とするカメラモジュール用カチオン硬化性接着剤組成物。【選択図】なし【特許請求の範囲】
【請求項１】
（Ａ）成分：脂環式エポキシ樹脂および水素化エポキシ樹脂からなる群より選択される少なくとも１種を含むカチオン重合性樹脂、
（Ｂ）成分：熱カチオン重合開始剤、ならびに
（Ｃ）成分：ジエン系ゴムおよび（メタ）アクリルゴム（シリコーン・アクリル共重合体を除く）からなる群より選択される少なくとも１種を含むゴムフィラーまたはスチレン系フィラーの少なくとも一方
を含むことを特徴とするカメラモジュール用カチオン硬化性接着剤組成物。
【請求項２】
前記（Ａ）成分１００質量部に対して、前記（Ｂ）成分を０．１〜３０質量部、前記（Ｃ）成分を０．５〜２０質量部含有することを特徴とする請求項１に記載のカメラモジュール用カチオン硬化性接着剤組成物。
【請求項３】
前記（Ｂ）成分が、テトラキス（ペンタフルオロフェニル）ボレートアニオンおよびカチオンからなる塩を含む熱カチオン重合開始剤であることを特徴とする請求項１または２に記載のカメラモジュール用カチオン硬化性接着剤組成物。
【請求項４】
（Ｄ）成分として光カチオン重合開始剤をさらに含有することを特徴とする請求項１〜３のいずれか１項に記載のカメラモジュール用カチオン硬化性接着剤組成物。
【請求項５】
前記（Ｄ）成分が、芳香族ヨードニウム系光カチオン重合開始剤または芳香族スルホニウム系光カチオン重合開始剤の少なくとも一方を含むことを特徴とする請求項４に記載のカメラモジュール用カチオン硬化性接着剤組成物。
【請求項６】
請求項１〜５のいずれか１項に記載のカメラモジュール用カチオン硬化性接着剤組成物の硬化物。
【請求項７】
請求項１〜５のいずれか１項に記載のカメラモジュール用カチオン硬化性接着剤組成物を使用して二以上の被着体を接着してなる接合体。
【発明の詳細な説明】
【技術分野】
【０００１】
本発明は、カメラモジュール用カチオン硬化性接着剤組成物、ならびに当該組成物の硬化物および当該組成物を用いてなる接合体に関する。
【背景技術】
【０００２】
従来、エポキシ樹脂等を含有するカチオン硬化性組成物は、接着力、封止性、高強度、耐熱性、電気特性、耐薬品性に優れることから、接着剤、封止剤、ポッティング剤、コーティング剤、導電性ペーストなどの様々な用途で用いられてきた。また、その対象は多岐にわたり、特に電子機器においては、半導体、液晶ディスプレイ、有機エレクトロルミネッセンス、タッチパネル等のフラットパネルディスプレイ、ハードディスク装置、モバイル端末装置、カメラモジュール等に用いられている。【０００３】
特開２００９−１８６７５６号公報、特開２０１６−０４４２６８号公報、特開２０１６−１１００６７号公報、特開２０１６−１２２０５５号公報（国際公開第２０１６−１０３６８７号パンフレットに対応）によれば、カメラモジュールの接着箇所としては、ＣＭＯＳ、ＣＣＤなどのイメージセンサーと基板との間、カットフィルターと基板との間、基板と筐体との間、筐体とカットフィルターとの間、筐体とレンズユニットとの間等が挙げられる。【０００４】
国際公開第２００５／０５９００２号パンフレットには、エポキシ樹脂成分、光カチオン開始剤、熱カチオン開始剤、および充填剤を含有するＣＭＯＳ等の半導体デバイスパッケージ用のカチオン硬化型エポキシ接着剤組成物が開示されている。
【発明の概要】
【０００５】
カメラモジュールにおける筐体やレンズユニットには、材質として、ＬＣＰ（液晶ポリマー）、ＰＰＳ（ポリフェニレンサルファイド）、ポリカーボネートなどのエンジニアリングプラスチックが使われている。エンジニアリングプラスチックとは、１００℃以上の環境で長時間おかれても引っ張り強度に優れるプラスチックである。国際公開第２００５／０５９００２号パンフレットに開示されたカチオン硬化型エポキシ接着剤組成物は、エンジニアリングプラスチックに対する接着性が劣ることから、カメラモジュール用接着剤として満足できるものではなかった。また、カメラモジュール用カチオン重合性接着剤組成物には低温硬化性（例えば１００℃以下）が求められる。これは、高温の硬化条件であると、カメラモジュールに使用されるプラスチックレンズ等へのダメージが懸念されるためである。国際公開第２００５／０５９００２号パンフレットのカチオン硬化型エポキシ接着剤組成物は、実施例によれば紫外線照射後に１２０℃加熱で硬化することが開示されており、低温硬化性という観点においても満足するものではなかった。
【０００６】
したがって、本発明の目的は、低温硬化性とエンジニアリングプラスチック（特にＬＣＰ）に対する接着性とを兼ね備えたカチオン硬化性接着剤組成物を提供することにある。
【０００７】
本発明は、上述した従来の問題点を克服するものである。すなわち、本発明は以下の通りである。
【０００８】
［１］（Ａ）成分：脂環式エポキシ樹脂および水素化エポキシ樹脂からなる群より選択される少なくとも１種を含むカチオン重合性樹脂、（Ｂ）成分：熱カチオン重合開始剤、ならびに（Ｃ）成分：ジエン系ゴムおよび（メタ）アクリルゴム（シリコーン・アクリル共重合体を除く）からなる群より選択される少なくとも１種を含むゴムフィラーまたはスチレン系フィラーの少なくとも一方を含むことを特徴とするカメラモジュール用カチオン硬化性接着剤組成物。
【０００９】
［２］前記（Ａ）成分１００質量部に対して、前記（Ｂ）成分を０．１〜３０質量部、前記（Ｃ）成分を０．５〜２０質量部含有することを特徴とする［１］に記載のカメラモジュール用カチオン硬化性接着剤組成物。
【００１０】
［３］前記（Ｂ）成分が、テトラキス（ペンタフルオロフェニル）ボレートアニオンおよびカチオンからなる塩を含む熱カチオン重合開始剤であることを特徴とする［１］または［２］に記載のカメラモジュール用カチオン硬化性接着剤組成物。
【００１１】
［４］（Ｄ）成分として光カチオン重合開始剤をさらに含有することを特徴とする［１］〜［３］のいずれか１項に記載のカメラモジュール用カチオン硬化性接着剤組成物。
【００１２】
［５］前記（Ｄ）成分が、芳香族ヨードニウム系光カチオン重合開始剤または芳香族スルホニウム系光カチオン重合開始剤の少なくとも一方を含むことを特徴とする［４］に記載のカメラモジュール用カチオン硬化性接着剤組成物。
【００１３】
［６］［１］〜［５］のいずれか１項に記載のカメラモジュール用カチオン硬化性接着剤組成物の硬化物。
【００１４】
［７］［１］〜［５］のいずれか１項に記載のカメラモジュール用カチオン硬化性接着剤組成物を使用して二以上の被着体を接着してなる接合体。
【発明を実施するための形態】
【００１５】
本発明の一実施形態に係るカメラモジュール用カチオン硬化性接着剤組成物（以下、単に組成物とも称する）は、（Ａ）成分：脂環式エポキシ樹脂および水素化エポキシ樹脂からなる群より選択される少なくとも１種を含むカチオン重合性樹脂、（Ｂ）成分：熱カチオン重合開始剤、ならびに（Ｃ）成分：ジエン系ゴムおよび（メタ）アクリルゴム（シリコーン・アクリル共重合体を除く）からなる群より選択される少なくとも１種を含むゴムフィラーまたはスチレン系フィラーの少なくとも一方を含む。当該構成を有するカメラモジュール用カチオン硬化性接着剤組成物は、低温硬化性（例えば１００℃以下）とエンジニアリングプラスチック（特にＬＣＰ）に対する接着性とを兼ね備えることができる。
【００１６】
なお、本明細書において、「Ｘ〜Ｙ」は、その前後に記載される数値（ＸおよびＹ）を下限値および上限値として含む意味で使用する。また、特記しない限り、操作および物性等の測定は、室温（２０〜２５℃）／相対湿度４０〜５０％の条件で行う。
【００１７】
以下、本発明を詳細に説明する。
【００１８】
＜（Ａ）成分＞
本発明の（Ａ）成分は、脂環式エポキシ樹脂および水素化エポキシ樹脂からなる群より選択される少なくとも１種を含むカチオン重合性樹脂である。（Ａ）成分を含まない場合、低温硬化性に劣る（後述の比較例１参照）。ここで、カチオン重合性樹脂とは、カチオン重合開始剤から発生するカチオン種により架橋反応を起こす化合物である。例えば、エポキシ樹脂および熱カチオン重合開始剤を用いた場合、加熱により熱カチオン重合開始剤から発生したカチオン種がエポキシ基に付加することで、エポキシ基の開環重合が引き起こされ、エポキシ樹脂が架橋する。水素化エポキシ樹脂とは、芳香族エポキシ樹脂の芳香環を核水素化して得られる化合物を意味する。これらは１種単独あるいは２種以上を組み合わせて用いることができる。中でも、エンジニアリングプラスチック（特にＬＣＰ）に対する接着性をさらに高める観点から、（Ａ）成分は水素化エポキシ樹脂を含むことが好ましい。
【００１９】
脂環式エポキシ樹脂としては、特に限定されないが、例えば、３’，４’−エポキシシクロヘキシルメチル３，４−エポキシシクロヘキサンカルボキシレート、３，４−エポキシシクロヘキシルメチル（３’，４’−エポキシ）シクロヘキサンカルボキシレート、ε−カプロラクトン変性３’，４’−エポキシシクロヘキシルメチル３，４−エポキシシクロヘキサンカルボキシレート、ビス（３，４−エポキシシクロヘキシル）アジペート、１，２−エポキシ−４−ビニルシクロヘキサン、１，４−シクロヘキサンジメタノールジグリシジルエーテル、エポキシエチルジビニルシクロヘキサン、ジエポキシビニルシクロヘキサン、１，２，４−トリエポキシエチルシクロヘキサン、リモネンジオキサイド、脂環式エポキシ基含有シリコーンオリゴマー等が挙げられる。これらは１種単独あるいは２種以上を組み合わせて用いることができる。中でも、本発明の効果を一層向上させる観点から、３’，４’−エポキシシクロヘキシルメチル３，４−エポキシシクロヘキサンカルボキシレートが特に好ましい。
【００２０】
脂環式エポキシ樹脂の市販品としては、特に限定されないが、例えば、セロキサイド２０８１、セロキサイド２０２１Ｐ、セロキサイド２０００、セロキサイド３０００、ＥＨＰＥ３１５０（株式会社ダイセル製）、ＴＴＡ２１（Ｊｉａｎｇｓｕ  ＴｅｔｒａＣｈｅｍ社製）、リカレジン  ＤＭＥ−１００（新日本理化株式会社製）、Ｘ−４０−２６７０、Ｘ−２２−１６９ＡＳ、Ｘ−２２−１６９Ｂ（信越化学工業株式会社製）などが挙げられるがこれらに限定されるものではない。
【００２１】
水素化エポキシ樹脂としては、特に限定されないが、例えば、水素化ビスフェノールＡ型エポキシ樹脂、水素化ビスフェノールＦ型エポキシ樹脂、水素化ビスフェノールＥ型エポキシ樹脂、水素化ビスフェノールＡ型のアルキレンオキサイド付加体のジグリシジルエーテル、水素化ビスフェノールＦのアルキレンオキサイド付加体のジグリシジルエーテル、水素化フェノールノボラックエポキシ樹脂、水素化クレゾールノボラックエポキシ樹脂等が挙げられ、特に低温硬化性が優れることから、水素化ビスフェノールＡ型エポキシ樹脂、水素化ビスフェノールＦ型エポキシ樹脂、水素化ビスフェノールＥ型エポキシ樹脂が好ましく、水素化ビスフェノールＡ型エポキシ樹脂が特に好ましい。これらは１種単独あるいは２種以上を組み合わせて用いることができる。
【００２２】
水素化ビスフェノールＡ型エポキシ樹脂の市販品としては、例えばＹＸ−８０００、ＹＸ−８０３４（三菱化学株式会社製）、ＥＸＡ−７０１５（ＤＩＣ株式会社製）、ＳＴ−３０００（新日鉄住金化学株式会社製）、リカレジンＨＢＥ−１００（新日本理化株式会社）、ＥＸ−２５２（ナガセケムテックス株式会社）等が挙げられる。また、水素化ビスフェノールＦ型エポキシ樹脂の市販品としては、例えばＹＬ−６７５３（三菱化学株式会社製）等が挙げられる。
【００２３】
本発明の効果を一層向上させる観点から、（Ａ）成分として脂環式エポキシ樹脂および水素化エポキシ樹脂を併用することが好ましく、その質量割合（脂環式エポキシ樹脂：水素化エポキシ樹脂）は、５：９５〜７０：３０が好ましく、１５：８５〜５０：５０がより好ましく、２５：７５〜４０：６０がさらに好ましい。
【００２４】
本発明の効果を一層向上させる観点から、（Ａ）成分のエポキシ当量は、好ましくは５０〜５００ｇ／ｅｑであり、より好ましくは１００〜２５０ｇ／ｅｑである。
【００２５】
＜（Ｂ）成分＞
本発明の（Ｂ）成分は熱カチオン重合開始剤であり、加熱によりカチオン種を発生する化合物である。（Ｂ）成分を含有することで、被着体として光透過性が低いエンジニアリングプラスチックを選択した場合にも、熱硬化により優れた接着性を発揮することができる。
【００２６】
（Ｂ）成分としては、特に限定されないが、例えば、ヘキサフルオロアンチモネートアニオンおよびカチオンからなる塩を含む熱カチオン重合開始剤（Ｂ１）、ヘキサフルオロフォスフェートアニオンおよびカチオンからなる塩を含む熱カチオン重合開始剤（Ｂ２）、テトラキス（ペンタフルオロフェニル）ボレートアニオンおよびカチオンからなる塩を含む熱カチオン重合開始剤（Ｂ３）等が挙げられ、これらの中でも、低温硬化性が優れることからテトラキス（ペンタフルオロフェニル）ボレートアニオンおよびカチオンからなる塩を含む熱カチオン重合開始剤（Ｂ３）が好ましい。カチオンとしては、例えば４級アンモニウムカチオン、硫黄原子に結合している３つの基のうち少なくとも１つが炭素数１〜８のアルキル基であるスルホニウムイオンなどが挙げられる。これらは１種単独で用いられてもよく、２種以上が併用されてもよい。
【００２７】
テトラキス（ペンタフルオロフェニル）ボレートアニオンおよびカチオンからなる塩を含む熱カチオン重合開始剤（Ｂ３）としては、好ましくは、より低温硬化性とエンジニアリングプラスチックに対する接着性とを良好に両立する観点から、テトラキス（ペンタフルオロフェニル）ボレートアニオンおよび４級アンモニウムカチオンからなる塩を含む熱カチオン重合開始剤などが挙げられる。
【００２８】
前記ヘキサフルオロアンチモネートアニオンおよびカチオンからなる塩を含む熱カチオン重合開始剤（Ｂ１）の市販品としては、ＳＩ−６０Ｌ、ＳＩ−８０Ｌ、ＳＩ−１００Ｌ（三新化学工業株式会社製）などが挙げられる。または前記ヘキサフルオロフォスフェートアニオンおよびカチオンからなる塩を含む熱カチオン重合開始剤（Ｂ２）としては、ＳＩ−１１０Ｌ、ＳＩ−１８０Ｌ、ＳＩ−Ｂ２Ａ、ＳＩ−Ｂ３Ａ（三新化学工業株式会社製）が挙げられる。また、前記テトラキス（ペンタフルオロフェニル）ボレートアニオンおよびカチオンからなる塩を含む熱カチオン重合開始剤（Ｂ３）の市販品としては例えば、ＣＸＣ−１８２１（Ｋｉｎｇ  Ｉｎｄｕｓｔｒｉｅｓ社製）などが挙げられる。
【００２９】
本発明のカチオン硬化性接着剤組成物における（Ｂ）成分の配合量は、特に制限されないが、前記（Ａ）成分１００質量部に対し、好ましくは０．１〜３０質量部であり、より好ましくは０．３〜１５質量部であり、さらにより好ましくは０．５〜５質量部であり、特に好ましくは１〜３質量部である。０．１質量部以上であれば低温硬化性が良好となり、また３０質量部以下であれば貯蔵安定性が良好となる。
【００３０】
＜（Ｃ）成分＞
本発明の（Ｃ）成分は、ジエン系ゴムおよび（メタ）アクリルゴム（シリコーン・アクリル共重合体を除く）からなる群より選択される少なくとも１種を含むゴムフィラーまたはスチレン系フィラーの少なくとも一方である。（Ｃ）成分は、本発明のその他成分と組み合わせることにより、組成物の硬化を阻害せず（すなわち低温硬化性を維持し）、かつエンジニアリングプラスチック（特にＬＣＰ）に対する接着性が優れるという顕著な効果をもたらす。
【００３１】
ここで、ゴムフィラーとは、２５℃でゴム状弾性体であるものをいい、例えばガラス転移点（Ｔｇ）が２５℃未満であるものが挙げられる。エンジニアリングプラスチックは結晶性が比較的高いため、これに対して国際公開第２００５／０５９００２号パンフレットに開示された接着剤組成物を適用すると、接着面に応力が働き、十分な接着性を発現できないものと考えられる。一方、本発明に係る組成物は、ゴムフィラーを含有することで、その応力が緩和され、優れた接着性を発現できると考えられる。
【００３２】
ジエン系ゴムとしては、ポリイソプレンゴム、ポリブタジエンゴム、スチレンブタジエンゴム、アクリロニトリルブタジエンゴム、ポリクロロプレンゴム及びこれらを水素化させたものなどが挙げられ、エンジニアリングプラスチックに対する接着性のさらなる向上の観点から、中でもポリブタジエンゴム、スチレンブタジエンゴム、アクリロニトリルブタジエンゴムが好ましく、ポリブタジエンゴムまたはアクリロニトリルブタジエンゴムがより好ましく、ポリブタジエンゴムが特に好ましい。これらは１種単独で使用してもよいし、２種以上を併用してもよい。
【００３３】
（メタ）アクリルゴムは、（メタ）アクリル酸エステルを単独またはこれと共重合可能な単量体とともに重合して得られる重合体（但し、シリコーン・アクリル共重合体を除く）をいい、例えば、アクリル酸エステル・２−クロロエチルビニルエーテル共重合体（ＡＣＭ）、アクリル酸エステル・アクリロニトリル共重合体（ＡＮＭ）等のアクリルゴム等が挙げられる。ここで、（メタ）アクリルゴムの定義からシリコーン・アクリル共重合体を除外しているのは、エンジニアリングプラスチックに対する十分な接着性が得られないからである（後述の比較例５を参照）。
【００３４】
（メタ）アクリル酸エステルとしては、例えば、（メタ）アクリル酸エチル、（メタ）アクリル酸ブチル、（メタ）アクリル酸メトキシエチル等が挙げられる。（メタ）アクリル酸エステルと共重合可能な単量体としては、例えば、２−クロロエチルビニルエーテル、アクリロニトリル等が挙げられる。
【００３５】
（Ｃ）成分としては、エンジニアリングプラスチックに対する接着性のさらなる向上の観点から、ポリブタジエンゴムまたはアクリルゴムの少なくとも一方を含むことが好ましく、ポリブタジエンゴムを含むことがより好ましい。
【００３６】
スチレン系フィラーとは、少なくとも一種のスチレン誘導体（例えば、スチレン、α−メチルスチレン、ジビニルベンゼン）を重合またはこれと共重合可能な単量体とともに重合させた、ガラス転移点（Ｔｇ）が５０℃以上（上限は例えば２００℃以下）のポリスチレン系フィラーである。スチレン系フィラーの具体例としては、スチレン−メタクリル酸グリシジル共重合体、スチレン−ジビニルベンゼン共重合体などが挙げられ、好ましくはスチレン−ジビニルベンゼン共重合体である。市販品としては、マープルーフＧ−１００５Ｓ（日油株式会社製）、ファインパールＰＢ−３００６Ｅ（松浦株式会社製）などが挙げられる。これらは、それぞれ単独で用いることも、また二種以上を混合して用いても良い。
【００３７】
なお、本発明の（Ｃ）成分は予め本発明の（Ａ）成分中に分散させておくことで、組成物中での分散を容易にすることも可能である。
【００３８】
前記（Ｃ）成分の平均粒径は、好ましくは０．０１〜５μｍであり、より好ましくは０．０５〜１μｍであり、特に好ましくは０．１〜０．６μｍである。０．０１μｍ以上であると接着剤組成物の粘度が上昇せず作業性が良好であることから好ましく、５μｍ以下であると、エンジニアリングプラスチックに対する接着性が優れることから好ましい。上記平均粒径の測定方法は、レーザー回折・散乱法（５０％体積平均粒径）である。
【００３９】
また、（Ｃ）成分の添加量は、（Ａ）成分１００質量部に対して、好ましくは０．１〜５０質量部であり、より好ましくは０．３〜３０質量部であり、エンジニアリングプラスチック（特にＬＣＰ）に対する接着性をさらに高める観点から、さらに好ましくは０．５〜２０質量部であり、さらにより好ましくは２〜１２質量部である。中でも、下限値としては、４質量部以上、５質量部以上または６質量部以上が好ましく、上限値としては、１０質量部以下、９質量部以下または８質量部以下が好ましい。
【００４０】
＜（Ｄ）成分＞
本発明は、本発明の特性を損なわない範囲において、さらに（Ｄ）成分として光カチオン重合開始剤を含有してもよい。（Ｄ）成分をさらに含有することで、光で仮硬化させた後に、熱で深部を硬化させることができる。ゆえに、深部まで架橋した硬化物が得られ、より安定的に接着性を発現することができる。光カチオン重合開始剤は、活性エネルギー線の照射によりカチオン種を発生する化合物である。（Ｄ）成分は、特に限定されないが、例えば、（Ｂ）成分してテトラキス（ペンタフルオロフェニル）ボレートアニオンを含む塩を選択する場合、光硬化性、熱硬化性および保存安定性をともに向上させる観点から、芳香族ヨードニウム系光カチオン重合開始剤または芳香族スルホニウム系光カチオン重合開始剤の少なくとも一方を含むことが好ましい。これらは単独で用いられてもよく、２種以上が併用されてもよい。中でも、芳香族ヨードニウム系光カチオン重合開始剤を含むことが好ましい。
【００４１】
芳香族スルホニウム系光カチオン重合開始剤とは、硫黄原子に結合している３つの基のすべてがアリール基（たとえばフェニル基）であるスルホニウムイオンを含む光カチオン重合開始剤などが挙げられる。また、芳香族ヨードニウム系光カチオン重合開始剤とは、ヨウ素原子に結合している２つの基がアリール基（たとえばフェニル基）であるヨードニウムイオンを含む光カチオン重合開始剤などが挙げられる。なお、熱および活性エネルギー線のいずれによってもカチオン種を発生する開始剤は、本発明において（Ｂ）成分に分類するものとする。
【００４２】
芳香族スルホニウム系光カチオン重合開始剤としては、例えばトリフェニルスルホニウムヘキサフルオロホスフェート、トリフェニルスルホニウムヘキサフルオロアンチモネート、トリフェニルスルホニウムテトラキス（ペンタフルオロフェニル）ボレート、４，４’−ビス〔ジフェニルスルホニオ〕ジフェニルスルフィド−ビスヘキサフルオロホスフェート、４，４’−ビス〔ジ（β−ヒドロキシエトキシ）フェニルスルホニオ〕ジフェニルスルフィド−ビスヘキサフルオロアンチモネート、４，４’−ビス〔ジ（β−ヒドロキシエトキシ）フェニルスルホニオ〕ジフェニルスルフィド−ビスヘキサフルオロホスフェート、７−〔ジ（ｐ−トルイル）スルホニオ〕−２−イソプロピルチオキサントンヘキサフルオロアンチモネート、７−〔ジ（ｐ−トルイル）スルホニオ〕−２−イソプロピルチオキサントンテトラキス（ペンタフルオロフェニル）ボレート等を挙げることができる。これらに限定されるものではない。これらの芳香族スルホニウム系光カチオン重合開始剤は単独あるいは混合して使用してもよい。
【００４３】
芳香族スルホニウム系光カチオン重合開始剤の市販品としてはＳＰ−１５０、ＳＰ−１７０、ＳＰ−１７２（株式会社ＡＤＥＫＡ社製）、ＣＰＩ−１００Ｐ、ＣＰＩ−１０１Ａ、ＣＰＩ−１１０Ｂ、ＣＰＩ−２００Ｋ、ＣＰＩ−２１０Ｓ（サンアプロ株式会社製）、Ｔ１６０８、Ｔ１６０９、Ｔ２０４１、Ｔ２０４２（東京化成工業株式会社製）、ＵＶＩ−６９９０、ＵＶＩ−６９７４（ユニオンカーバイド社製）、ＤＴＳ−２００（みどり化学株式会社製）などが挙げられる。
【００４４】
芳香族ヨードニウム系光カチオン重合開始剤としては、例えばジフェニルヨードニウムテトラキス（ペンタフルオロフェニル）ボレート、ジフェニルヨードニウムヘキサフルオロホスフェート、ジフェニルヨードニウムヘキサフルオロアンチモネート、ジ（４−ノニルフェニル）ヨードニウムヘキサフルオロホスフェート、４−メチルフェニル−４−（１−メチルエチル）フェニルヨードニウムテトラキス（ペンタフルオロフェニル）ボレート等が挙げられる。中でも、好ましくは、４−メチルフェニル−４−（１−メチルエチル）フェニルヨードニウムテトラキス（ペンタフルオロフェニル）ボレートである。これらは、単独あるいは混合して使用してもよい。
【００４５】
芳香族ヨードニウム系光カチオン重合開始剤の市販品としては、イルガキュアー２５０（ＢＡＳＦ社製）、ＰＩ−２０７４（ローディア社製）、Ｂ２３８０、Ｂ２３８１、Ｄ２２３８、Ｄ２２４８、Ｄ２２５３、Ｉ０５９１（東京化成工業株式会社製）、ＷＰＩ−１１３、ＷＰＩ−１１６、ＷＰＩ−１６９、ＷＰＩ−１７０、ＷＰＩー１２４（和光純薬工業株式会社製）などが挙げられる。
【００４６】
本発明のカチオン硬化性接着剤組成物における（Ｄ）成分の配合量は、特に制限されないが、前記（Ａ）成分１００質量部に対し、好ましくは０．１〜３０質量部であり、より好ましくは０．５〜１５質量部であり、さらにより好ましくは１〜５質量部である。０．１質量部以上であれば、光硬化性が良好となり、また３０質量部以下であれば、前記（Ａ）成分に溶解しやすくなる。
【００４７】
＜任意成分＞
さらに本発明のカチオン硬化性接着剤組成物には、本発明の特性を損なわない範囲において、芳香族エポキシ樹脂、オキセタン化合物、ビニルエーテル化合物、顔料、染料などの着色剤、増感剤、シランカップリング剤、ポリオール化合物、過酸化物、チオール化合物、保存安定剤、炭酸カルシウム、炭酸マグネシウム、酸化チタン、水酸化マグネシウム、タルク、シリカ、アルミナ、ガラス、水酸化アルミニウム、窒化ホウ素、窒化アルミニウム及び酸化マグネシウム等の平均粒径が０．００１〜１００μｍの無機充填剤、銀等の導電性粒子、難燃剤、可塑剤、有機溶剤、フェノール系酸化防止剤、リン系酸化防止剤等の酸化防止剤、光安定剤、紫外線吸収剤、消泡剤、発泡剤、離型剤、レベリング剤、レオロジーコントロール剤、粘着付与剤、硬化遅延剤、ポリイミド樹脂、ポリアミド樹脂、フェノキシ樹脂類、シアネートエステル類、ポリビニルブチラール樹脂等の添加剤を適量配合しても良い。これらの添加により、より樹脂強度・接着強さ・難燃性・熱伝導性、作業性等に優れたカチオン硬化性接着剤組成物およびその硬化物が得られる。中でも、エンジニアリングプラスチックに対する接着性のさらなる向上の観点から、シランカップリング剤をさらに含むことが好ましい。
【００４８】
本発明において、（Ａ）成分の脂環式エポキシ樹脂、水素化エポキシ樹脂以外に、芳香族エポキシ樹脂、オキセタン化合物、ビニルエーテル化合物等を併用することができる。
【００４９】
芳香族エポキシ樹脂としては、芳香族ビスフェノールＡ型エポキシ樹脂、芳香族ビスフェノールＦ型エポキシ樹脂、芳香族ビスフェノールＥ型エポキシ樹脂、芳香族ビスフェノールＡ型のアルキレンオキサイド付加体のジグリシジルエーテル、芳香族ビスフェノールＦ型のアルキレンオキサイド付加体のジグリシジルエーテル、芳香族ビスフェノールＥ型のアルキレンオキサイド付加体のジグリシジルエーテル、芳香族ノボラック型エポキシ樹脂、ウレタン変性芳香族エポキシ樹脂、窒素含有芳香族エポキシ樹脂、ポリブタジエン又はニトリルブタジエンゴム（ＮＢＲ）等を含有するゴム変性芳香族エポキシ樹脂等をあげることができる。これらは１種単独あるいは２種以上を組み合わせて用いることができる。
【００５０】
芳香族エポキシ樹脂の市販品としては、例えばｊＥＲ８２５、８２７、８２８、８２８ＥＬ、８２８ＵＳ、８２８ＸＡ、８３４、８０６、８０６Ｈ、８０７、６０４、６３０（三菱化学株式会社製）、ＥＰＩＣＬＯＮ８３０、ＥＸＡ−８３０ＬＶＰ、ＥＸＡ−８５０ＣＲＰ、８３５ＬＶ、ＨＰ４０３２Ｄ、７０３、７２０、７２６、ＨＰ８２０、Ｎ−６６０、Ｎ−６８０、Ｎ−６９５、Ｎ−６５５−ＥＸＰ−Ｓ、Ｎ−６６５−ＥＸＰ−Ｓ、Ｎ−６８５−ＥＸＰ−Ｓ、Ｎ−７４０、Ｎ−７７５、Ｎ−８６５（ＤＩＣ株式会社製）、ＥＰ４１００、ＥＰ４０００、ＥＰ４０８０、ＥＰ４０８５、ＥＰ４０８８、ＥＰ４１００ＨＦ、ＥＰ４９０１ＨＦ、ＥＰ４０００Ｓ、ＥＰ４０００Ｌ、ＥＰ４００３Ｓ、ＥＰ４０１０Ｓ、ＥＰ４０１０Ｌ（株式会社ＡＤＥＫＡ製）、デナコールＥＸ６１４Ｂ、ＥＸ４１１、ＥＸ３１４、ＥＸ２０１、ＥＸ２１２、ＥＸ２５２（ナガセケムテックス株式会社製）等が挙げられるがこれらに限定されるものではない。これらは、それぞれ単独で用いることも、また二種以上を混合して用いても良い。
【００５１】
オキセタン化合物としては、例えば３−エチル−３−ヒドロキシメチルオキセタン、３−（メタ）アリルオキシメチル−３−エチルオキセタン、（３−エチル−３−オキセタニルメトキシ）メチルベンゼン、４−フルオロ−［１−（３−エチル−３−オキセタニルメトキシ）メチル］ベンゼン、［１−（３−エチル−３−オキセタニルメトキシ）エチル］フェニルエーテル、イソブトキシメチル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテル、テトラヒドロフルフリル（３−エチル−３−オキセタニルメチル）エーテル、テトラブロモフェニル（３−エチル−３−オキセタニルメチル）エーテル、２−テトラブロモフェノキシエチル（３−エチル−３−オキセタニルメチル）エーテル、ペンタクロロフェニル（３−エチル−３−オキセタニルメチル）エーテル、ペンタブロモフェニル（３−エチル−３−オキセタニルメチル）エーテル、エチレングリコースビス（３−エチル−３−オキセタニルメチル）エーテル、トリエチレングリコールビス（３−エチル−３−オキセタニルメチル）エーテル、テトラエチレングリコールビス（３−エチル−３−オキセタニルメチル）エーテル、トリメチロールプロパントリス（３−エチル−３−オキセタニルメチル）エーテル、ペンタエリスリトールトリス（３−エチル−３−オキセタニルメチル）エーテル、ペンタエリスリトールテトラキス（３−エチル−３−オキセタニルメチル）エーテル、ジペンタエリスリトールテトラキス（３−エチル−３−オキセタニルメチル）エーテル、ジトリメチロールプロパンテトラキス（３−エチル−３−オキセタニルメチル）エーテル等を挙げることができる。前記オキセタン化合物の市販品としては、例えば、ＯＸＴ−２１２、ＯＸＴ−２２１、ＯＸＴ−２１３、ＯＸＴ−１０１（東亜合成株式会社製）などが挙げられる。これらは１種単独あるいは２種以上を組み合わせて用いることができる。
【００５２】
ビニルエーテル化合物としては、例えば１，４−ブタンジオールジビニエーテル、ジエチレングリコールジビニルエーテル、トリエチレングリコールジビニルエーテル、テトラエチレングリコールジビニルエーテル、ノルマルプロピルビニルエーテル、イソプロピルビニルエーテル、ノルマルブチルビニルエーテル、イソブチルビニルエーテル、２−エチルヘキシルビニルエーテル、シクロヘキシルビニルエーテル、２−ヒドロキシエチルビニルエーテル，ジエチレングリコールモノビニルエーテル，４−ヒドロキシブチルビニルエーテル、アクリル酸２−（２−ビニロキシエトキシ）エチル、メタクリル酸２−（２−ビニロキシエトキシ）エチル等が挙げられる。前記ビニルエーテル化合物の市販品としてはＮＰＶＥ、ＩＰＶＥ、ＮＢＶＥ、ＩＢＶＥ、ＥＨＶＥＣＨＶＥ（日本カーバイド工業株式会社製）、ＨＥＶＥ、ＤＥＧＶ、ＨＢＶＥ（丸善石油化学株式会社製）、ＶＥＥＡ、ＶＥＥＭ（株式会社日本触媒製）などが挙げられる。これらは１種単独あるいは２種以上を組み合わせて用いることができる。
【００５３】
増感剤としては、９−フルオレノン、アントロン、ジベンゾスベロン、フルオレン、２−ブロモフルオレン、９−ブロモフルオレン、９，９−ジメチルフルオレン、２−フルオロフルオレン、２−ヨードフルオレン、２−フルオレンアミン、９−フルオレノール、２，７−ジブロモフルオレン、９−アミノフルオレン塩酸塩、２，７−ジアミノフルオレン、９，９’−スピロビ［９Ｈ−フルオレン］、２−フルオレンカルボキシアルデヒド、９−フルオレニルメタノール、２−アセチルフルオレン、ベンゾフェノン、ジエトキシアセトフェノン、２−ヒドロキシ−２−メチル−１−フェニルプロパン−１−オン、ベンジルジメチルケタール、４−（２−ヒドロキシエトキシ）フェニル−（２−ヒドロキシ−２−プロピル）ケトン、１−ヒドロキシ−シクロヘキシル−フェニル−ケトン、２−メチル−２−モルホリノ（４−チオメチルフェニル）プロパン−１−オン、２−ベンジル−２−ジメチルアミノ−１−（４−モルホリノフェニル）ブタノン、２−ヒドロキシ−２−メチル−１−［４−（１−メチルビニル）フェニル］プロパノンオリゴマー、ニトロ化合物、色素等が挙げられる。添加量は、特に限定されるものではないが、吸収波長及びモル吸光係数を参考にする必要がある。
【００５４】
シランカップリング剤としては、例えば、ビニルトリス（β−メトキシエトキシ）シラン、ビニルトリエトキシシラン、ビニルトリメトキシシラン等のビニル基含有シランカップリング剤、γ−メタクリロキシプロピルトリメトキシシラン等の（メタ）アクリル基含有シランカップリング剤、Ｎ−β−（アミノエチル）−γ−アミノプロピルトリメトキシシラン、γ−アミノプロピルトリエトキシシラン、Ｎ−フェニル−γ−アミノプロピルトリメトキシシラン等のアミノ基含有シランカップリング剤、その他γ−メルカプトプロピルトリメトキシシラン、γ−クロロプロピルトリメトキシシラン等が挙げられる。これらの中でもグリシジル基含有シランカップリング剤が好ましく用いられ、グリシジル基含有シランカップリング剤の中でも、３−グリシドキシプロピルトリメトキシシラン、３−グリシドキシプロピルトリエトキシシランが好ましい。これらは単独で用いられてもよく、２種以上が併用されてもよい。
【００５５】
ポリオール化合物としては、硬化速度の調整や接着力をより高める為に添加してもよい。前記ポリオール化合物としては、例えば、エチレングリコール、プロピレングリコール、１，４−ブタンジオール、１，３−ブタンジオール、１，９−ノナンジオール、ネオペンチルグリコール、トリシクロデカンジメチロール、シクロヘキサンジメチロール、トリメチロールプロパン、グリセリン、水添ポリブタジエンポリオール、水添ダイマージオール等の脂肪族ポリオール、ジエチレングリコール、トリプロピレングリコール、ポリエチレングリコール、ポリプロピレングリコール、ポリテトラメチレングリコール、トリメチロールプロパンポリエトキシトリオール、グリセリンポリプロポキシトリオール、ビスフェノールＡポリエトキシジオール、ビスフェノールＦポリエトキシジオール、ジトリメチロールプロパン等のエーテル結合を１つもしくは２つ以上有する（ポリ）エーテルポリオール、ポリエステルポリオール化合物、ポリカプロラクトンポリオール化合物、フェノール性水酸基を有するポリオール化合物、ポリカーボネートジオール等のポリカーボネートポリオール等を挙げることができる。
【００５６】
＜硬化方法および硬化物＞
本発明は、上記のカメラモジュール用カチオン硬化性接着剤組成物の硬化物についても提供する。本発明のカチオン硬化性接着剤組成物を加熱硬化して硬化物を得る場合において、加熱温度は特に限定されないが、例えば、好ましくは４５℃以上１００℃未満の温度であり、より好ましくは５０℃以上９５℃未満である。また、加熱時間も特に制限されないが、例えば、好ましくは５〜１２０分であり、より好ましくは１０〜６０分である。また、本発明に係る組成物は、（Ｄ）成分を含むことで、活性エネルギー線照射により硬化させることができる。この場合の活性エネルギー線としては、紫外線、電子線、可視光線等が挙げられるが、特に制限されない。活性エネルギー線の積算光量は３００〜１０００００ｍＪ／ｃｍ２が好ましく、活性エネルギー線の波長は１５０〜８３０ｎｍが好ましく、より好ましくは２００〜４００ｎｍである。なお、本発明のカチオン硬化性接着剤組成物の硬化方法としては、活性エネルギー線照射と加熱を併用してもよい。
【００５７】
＜用途＞
本発明のカチオン硬化性接着剤組成物の用途としては、カメラモジュールである。カメラモジュールの接着箇所としては、ＣＭＯＳ、ＣＣＤなどのイメージセンサーと基板との間、カットフィルターと基板との間、基板と筐体との間、筐体とカットフィルターとの間、筐体とレンズユニットとの間等が挙げられる。筐体やレンズユニットの材質は、特に限定されないが、例えば、成形性に優れることからＬＣＰ（液晶ポリマー）、ＰＰＳ（ポリフェニレンサルファイド）、ポリカーボネートなどのエンジニアリングプラスチックが挙げられる。本発明のカチオン硬化性接着剤組成物の硬化物は、これらのエンジニアリングプラスチック（特にＬＣＰ）に対して優れた接着性を有する。すなわち、本発明の他の実施形態は、上記カチオン硬化性接着剤組成物の硬化物を含むカメラモジュールである。
【００５８】
＜接合体＞
本発明は、上記のカメラモジュール用カチオン硬化性接着剤組成物を使用して二以上の被着体を接着してなる接合体についても提供する。被着体としては、特に限定されないが、例えばＬＣＰ、ＰＰＳ、ポリカーボネートなどのエンジニアリングプラスチックなどが挙げられ、中でも好ましくはＬＣＰである。したがって、本発明の好ましい一実施形態は、上記のカメラモジュール用カチオン硬化性接着剤組成物を使用して二以上のＬＣＰを接着してなる接合体である。
【実施例】
【００５９】
以下に実施例によって本発明について具体的に説明するが、本発明は以下の実施例により制約されるものではない。【００６０】
＜カチオン硬化性接着剤組成物の調製＞
各成分を表１に示す質量部で採取し、遮光下で常温にてプラネタリーミキサーで６０分混合し、カチオン硬化性接着剤組成物を調製し、各種物性に関して次のようにして測定した。【００６１】
＜（Ａ）成分＞
ａ１：水素化ビスフェノールＡ型エポキシ樹脂（ＹＸ８０００、エポキシ当量２０５ｇ／ｅｑ、三菱化学株式会社製）
ａ２：３’，４’−エポキシシクロヘキシルメチル３，４−エポキシシクロヘキサンカルボキシレート（セロキサイド２０２１Ｐ、エポキシ当量１３７ｇ／ｅｑ、株式会社ダイセル製）
＜（Ａ）成分の比較成分＞
ａ’１：芳香族ビスフェノールＡ型エポキシ樹脂（ｊＥＲ８０７、三菱化学株式会社製）
＜（Ｂ）成分＞
ｂ１：テトラキス（ペンタフルオロフェニル）ボレートアニオンと４級アンモニウムカチオンとからなる塩を含む熱カチオン重合開始剤（ＣＸＣ−１８２１、Ｋｉｎｇ  Ｉｎｄｕｓｔｒｉｅｓ社製）
＜（Ｃ）成分＞
ｃ１：平均粒径０．２μｍのポリブタジエンゴムフィラー（Ｔｇ２５℃未満）
ｃ２：平均粒径０．１μｍのスチレンブタジエンゴムフィラー（Ｔｇ２５℃未満）
ｃ３：平均粒径０．３μｍアクリルゴムフィラー（Ｔｇ２５℃未満）
ｃ４：平均粒径０．３μｍのアクリロニトリルブタジエンゴムフィラー（Ｔｇ２５℃未満）
ｃ５：平均粒径０．６μｍのスチレン−ジビニルベンゼン共重合体のスチレン系フィラー（Ｔｇ１００℃）
＜（Ｃ）成分の比較成分＞
ｃ’１：２５℃で液状の水酸基末端ポリイソプレン（Ｐｏｌｙ  ｉｐ（登録商標）、出光興産株式会社製）
ｃ’２：２５℃で液状の水酸基ポリブタジエン（Ｐｏｌｙ  ｂｄ（登録商標）、出光興産株式会社製）
ｃ’３：平均粒径０．４μｍのシリコーン・アクリル共重合体のゴムフィラー
ｃ’４：平均粒径０．３μｍのウレタンゴムフィラー
ｃ’５：２５℃でゴム弾性を有しないフレーク形状アクリル樹脂（ＡＲＵＦＯＮ（登録商標）ＵＧ−４０３５、東亞合成株式会社製）
＜（Ｄ）成分＞
ｄ１：芳香族ヨードニウム塩含有光カチオン重合開始剤（ＰＩ−２０７４、ローディア社製）
＜その他の成分＞
シランカップリング剤：３−グリシドキシプロピルトリメトキシシラン（ＫＢＭ−４０３、信越化学工業株式会社製）。【００６２】
実施例及び比較例において使用した試験法は下記の通りである。【００６３】
＜低温硬化性試験＞
８０℃に設定したホットプレート上に各カチオン硬化性接着剤組成物を０．１ｇ滴下して、３０分後に先端が尖ったガラス製棒で接触し、組成物の硬化性を下記基準に基づき目視にて評価した。下記基準において○であれば、低温硬化性が良好であると言える。結果を表１に示す。【００６４】
［評価基準］
○：棒に付着物がない
×：棒に付着物がある。【００６５】
＜エンジニアリングプラスチックに対する接着性＞
厚み０．５ｍｍ、直径６．１ｍｍの穴があるＳＵＳ製ワッシャーの裏面にポリテトラフルオロエチレン製テープを貼り、幅２５０ｍｍ×長さ１０ｍｍ×厚さ３ｍｍのＬＣＰ製テストピース（ポリプラスチックス株式会社製  ＶＥＣＴＲＡ  Ｅ１３０ｉ）の上に設置した。次に、ワッシャー内部に各カチオン硬化性接着剤組成物を塗布して、８０℃×１時間加熱し硬化させた。これによりＬＣＰ製テストピースとカチオン硬化性接着剤組成物の硬化物が接着した試験片を得た。そして、前記試験片を用いてプッシュプルゲージにてチップ強度［Ｎ／ｍｍ２］を測定した。結果を表１に示す。【００６６】
本発明において好ましいチップ強度は、６．０Ｎ／ｍ２以上であり、より好ましくは７．０Ｎ／ｍｍ２以上であり、さらにより好ましくは８．０Ｎ／ｍｍ２以上であり、特に好ましくは１０Ｎ／ｍｍ２以上である（上限値は、例えば２０Ｎ／ｍｍ２以下である）。なお、表１中の「測定不可能」とは、８０℃×１時間加熱してもカチオン硬化性接着剤組成物が硬化しなかったため、本試験を行うことが不可能であったものを意味する。【００６７】
【表１】
2018092463.tif 000002
【００６８】
実施例１〜１１により、本発明のカチオン硬化性接着剤組成物は、低温硬化性（１００℃以下）とエンジニアリングプラスチック（ＬＣＰ）に対する接着性とを兼ね備えていることがわかる。【００６９】
比較例１は、本発明の（Ａ）成分の必須成分である脂環式エポキシ樹脂または水素化エポキシ樹脂のいずれも含まず、芳香族ビスフェノールＡ型エポキシ樹脂のみ含む組成物であるが、低温硬化性が著しく劣ることがわかる。また、比較例２は、本発明の（Ｃ）成分を含まない組成物であるが、エンジニアリングプラスチック（ＬＣＰ）に対する接着性が劣ることがわかる。また、比較例３〜５は、本発明の（Ｃ）成分の代わりに２５℃で液状の水酸基末端ポリイソプレンまたは２５℃で液状の水酸基ポリブタジエンまたは平均粒径０．４μｍのシリコーン・アクリルの共重合体を用いた組成物であるが、エンジニアリングプラスチックに対する接着性が劣ることがわかる。また、比較例６は、本発明の（Ｃ）成分の代わりにウレタンゴムを用いた組成物であるが、低温硬化性が著しく劣るものであった。また、比較例７は、本発明の（Ｃ）成分の代わりに２５℃でゴム弾性体ではないフレーク形状アクリル樹脂を用いた組成物であるが、低温硬化性が著しく劣るものであった。
【産業上の利用可能性】
【００７０】
本発明は、低温硬化性とエンジニアリングプラスチック（特にＬＣＰ）に対する接着性とを兼ね備えたカチオン硬化性接着剤組成物であり、カメラモジュール用接着剤に適用可能であることから産業上有用である。【００７１】
なお、本発明の適用は上述した実施形態に限定されることなく、本発明の趣旨を逸脱しない範囲で適宜変更可能である。【００７２】
本出願は、２０１６年１１月１８日に出願された日本特許出願番号２０１６−２２５２２５号に基づいており、その開示内容は、参照され、全体として、組み入れられている。
【国際調査報告】
2018092463.tif 000003
2018092463.tif 000004
2018092463.tif 000005
2018092463.tif 000006